(57)【要約】【課題】即席麺等容器の紙を主体とし蓋材で、その開封に際し、従来の剥離強度を維持しつつ、製造コストも嵩まず、蓋材自体に破れの発生が全くない蓋材の提供にある。【解決手段】容器本体２の上縁開口部をシール密封する、外周縁に開封用プルタブを有する蓋材１において、最外層が紙層１０で、中間層がアルミニウム箔２０で、最内層がシーラント層３０でなり、前記紙層１０とアルミニウム箔２０とが溶融直鎖状低密度ポリエチレンの押出しでなる接着性樹脂層１４を介して接着されている蓋材１とするものである。【選択図】図２
2004142780.tif 000002
【特許請求の範囲】
【請求項１】
容器本体の上縁開口部をシール密封する積層体で、外周縁に開封用プルタブを有する蓋材において、前記積層体は、最外層が紙層で、中間層がアルミニウム箔で、最内層がシーラント層でなり、前記最外層の紙層と中間層のアルミニウム箔とが直鎖状低密度ポリエチレンでなる接着性樹脂層を介して接着されていることを特徴とする蓋材。
【請求項２】
上記直鎖状低密度ポリエチレンでなる接着性樹脂層は、直鎖状低密度ポリエチレンの溶融押出しで形成されていることを特徴とする請求項１記載の蓋材。
【発明の詳細な説明】
【０００１】
【発明の属する技術分野】
本発明は、上端に開口部を有し、かつ上端周縁にフランジ部を有する容器本体の、前記フランジ部のシール密封に適した蓋材に関するものであり、特に即席麺等を収納し、熱湯を注いで食する容器の開口部をシール密封する紙を主体とした蓋材に関する。
【０００２】
【従来の技術】
従来、例えば即席麺や即席スープ等を収納する発泡ビーズ成形ポリスチレン容器で、上端に開口部を有し、かつ上端周縁にフランジ部を有する容器本体の前記フランジ部をシール等で密封する紙を主体とした蓋材として、紙層の下面にアルミニウム箔、易ピール性のシーラント層が積層されたものが知られ、その開封（開口）は、外周縁の開封用プルタブを摘んで引っ張り上げて、シーラント層面から剥離して成されるようになっている。
【０００３】
上記従来の蓋材の構成と積層する工程を更に具体的に説明すると、例えば図３の側断面積層図に示すように、表面に印刷層（１１）を有する最外層の紙層（１０）としては、坪量７９．１ｇ／ｍ２　の片アート紙、中間層には厚さ６μｍのアルミニウム箔（２０）、最内層の易ピール性のシーラント層（３０）として、厚さ２５μｍ程度の易剥離性樹脂、例えば低密度ポリエチレン樹脂にポリスチレンやポリブデン等ポリオレフインに対し不相溶性成分を混合したものなどがポリエチレンの押出しラミネートによって積層されているもので、上記紙層（１０）とアルミニウム箔（２０）とを溶融ポリエチレン樹脂を押し出した厚さ１５μｍのサンドポリエチレン層（１５）でラミネート（接着）せしめ、さらに上記アルミニウム箔（２０）面に上記易剥離性樹脂を押し出してシーラント層（３０）とするのが一般的である。
【０００４】
【発明が解決しようとする課題】
しかしながら、上記構成の従来の蓋材において、その開封（開口）に際し、例えば図４の斜視図に示すように、外周縁の開封用プルタブ（１２）を摘んで引っ張り上げて、容器本体（２）のフランジ部（２１）から、蓋材（１）のシーラント層面（３０ａ）を剥離すると、フランジ部（２１）から部分的に剥離されずに、その部分で蓋材（１）に破れが発生し、蓋材の一部（１ａ）がフランジ部（２１）に部分的に残ったりして、正常な開封ができない場合があるという問題があった。
【０００５】
これは、蓋材（１）自体の引裂き強度の弱さがあるのに加え、例えば内容物の充填ラインでのシール温度やその圧力のばらつき、あるいは容器本体とのズレなどにより、このシーラント層面（３０ａ）とフランジ部（２１）との接着強度が向上するためであり、それに顧客による剥離（引っ張り上げ）の速度等によっても発生するものであるが、少なくとも顧客がいかなる速度や力で剥離しても、引き裂き破れなどが起こったりせず、正常な開封ができるようにしなければならない。
【０００６】
従って上記問題解決の対策として、例えばシーラント層の剥離強度（接着強度）を低くするという方法があるが、この剥離強度をあまり低くすると輸送中等不必要時に剥がれたりするので好ましくなく、また、例えば図３に示す紙層（１０）とサンドポリエチレン層（１５）との間にポリエチレンテレフタレートフィルムをドライラミネーション用接着剤を介して積層したものとし、蓋材自体を破れにくくする方法もあるが、そのための工程数や材料（原反）が増える等によって製造コストが嵩むという問題があった。
【０００７】
本発明は、かかる従来技術の問題点を解決するものであり、その課題とするところは、紙を主体とし、容器の開口部をシール密封する蓋材において、その開封に際し、従来の剥離強度（容器のフランジ部と蓋材との）を維持しつつ、製造コストも嵩まず、蓋材自体に破れの発生が全くない蓋材を提供することにある。
【０００８】
【課題を解決するための手段】
本発明に於いて上記課題を達成するために、まず請求項１の発明では、容器本体の上縁開口部をシール密封する積層体で、外周縁に開封用プルタブを有する蓋材において、前記積層体は、最外層が紙層で、中間層がアルミニウム箔で、最内層がシーラント層でなり、前記最外層の紙層と中間層のアルミニウム箔とが直鎖状低密度ポリエチレンでなる接着性樹脂層を介して接着されていることを特徴とする蓋材としたものである。
【０００９】
上記請求項１の発明によれば、上記容器本体の上縁開口部をシール密封する積層体は、最外層が紙層で、中間層がアルミニウム箔で、最内層がシーラント層でなり、前記最外層の紙層と中間層のアルミニウム箔とが直鎖状低密度ポリエチレンでなる接着性樹脂層を介して接着されていて、特に耐引き裂き性（破断強さと伸び）があり、かつ接着性をも有する直鎖状低密度ポリエチレンでなる接着性樹脂層が紙層とアルミニウム箔との間に積層されているので、外周縁にある開封用プルタブを引っ張り上げて容器本体のフランジ部からシーラント層面で剥離すると、蓋材自体が破れることがなく正常な開封を可能にする蓋材とすることができる。
【００１０】
また、請求項２の発明では、上記直鎖状低密度ポリエチレンでなる接着性樹脂層は、直鎖状低密度ポリエチレンの溶融押出しで形成されていることを特徴とする請求項１記載の蓋材としたものである。
【００１１】
上記請求項２の発明によれば、直鎖状低密度ポリエチレンでなる接着性樹脂層は、直鎖状低密度ポリエチレンの溶融押出しで形成されているので、製造コストが嵩まずに紙層とアルミニウム箔とが一体化され、蓋材の剥離開封に際し、蓋材自体が破れにくくなり、かつ所定の接着強度が得られるので、この直鎖状低密度ポリエチレンでなる接着性樹脂層から剥離することがないので、より正常な開封を可能にする蓋材を提供できる。
【００１２】
【発明の実施の形態】
以下本発明の実施の形態を図面を用いて詳細に説明する。
【００１３】
本発明は、図１の斜視図に示すように、上端に開口部を有し、かつ上端周縁にフランジ部（２１）を有する容器本体（１０）の、そのフランジ部（２１）のシール密封に適した紙を主体とした蓋材（１）で、外周縁に開封用プルタブ（１２）を有し、特に例えば内容物として即席麺を収納し、その即席麺を食するに際し、その開封用プルタブ（１２）を摘んで引っ張り上げ、蓋材（１）の半分程度を開封し、その開封（開口）された部分から熱湯を注いで再度閉封し、しばらくした（略３分）後全開して食するための即席麺等容器の蓋材（１）に関するものである。
【００１４】
そこで上記請求項１に係る発明は、例えば図２（ａ）の側断面積層図に示すように、最外層が、表面に印刷層（１１）を有する紙層（１０）で、中間層がアルミニウム箔（２０）で、内容物に接する最内層がシーラント層（３０）でなる蓋材（１）において、この最外層の紙層（１０）と中間層のアルミニウム箔（２０）との間に直鎖状低密度ポリエチレンでなる接着性樹脂層（１４）が積層されている蓋材（１）である。
【００１５】
このように破断強さと伸び性に優れることによる耐引裂き性を有し、さらに接着性もある直鎖状低密度ポリエチレンでなる接着性樹脂層（１４）を最外層の紙層（１０）と中間層のアルミニウム箔（２０）との間に積層することによって、耐引裂き性（耐破れ性）が向上し、開封に際し、蓋材（１）自体の破れがなく、かつシーラント層に従来の易剥離性が維持されているので、容易に正常な開封が可能な蓋材（１）とすることができる。
【００１６】
また、例えば図２（ｂ）の側断面積層図に示すように、最外層が、表面に印刷層（１１）を有する紙層（１０）で、中間層がアルミニウム箔（２０）で、内容物に接する最内層がシーラント層（３０）でなる蓋材（１）において、この最外層の紙層（１０）と中間層のアルミニウム箔（２０）との間に直鎖状低密度ポリエチレンでなる接着性樹脂層（１４）が積層されているのに加え、さらに中間層のアルミニウム箔（２０）と最内層のシーラント層（３０）との間に薄手の直鎖状低密度ポリエチレンでなる接着性樹脂層（１４ａ）が積層されている蓋材（１）とすることもできる。
【００１７】
このように耐引裂き性（耐破れ性）と接着性のある薄手の直鎖状低密度ポリエチレンでなる接着性樹脂層（１４ａ）を中間層のアルミニウム箔（２０）と最内層のシーラント層（３０）との間にも積層することによって、耐引裂き性（耐破れ性）がより向上し、よって開封に際し、更に蓋材（１）自体の破れがなくなり、かつ従来の易剥離性が維持され、容易に正常な開封が可能な蓋材（１）とすることができる。
【００１８】
また、請求項２に係る発明では、図２（ａ）および図２（ｂ）に示す直鎖状低密度ポリエチレンでなる接着性樹脂層（１４）は直鎖状低密度ポリエチレンの溶融押出しで形成され、最外層の紙層（１０）と中間層のアルミニウム箔（２０）とを接着せしめている蓋材（１）としたものである。
【００１９】
上記のように直鎖状低密度ポリエチレンでなる接着性樹脂層（１４）を融押出しで形成し接着せしめていることによって、例えば図３に示す従来の蓋材に比べて製造コストが嵩まず、かつ紙層（１０）とアルミニウム箔（２０）とが一体化され、蓋材自体がより破れにくくなり、かつ所定の接着強度が得られるので、この直鎖状低密度ポリエチレンでなる接着性樹脂層（１４）から剥離したりすることもなく、正常な開封を可能にする蓋材（１）とすることができる。
【００２０】
以下に本発明の蓋材を構成する各層の材料等について説明する。
まず、上記本発明の蓋材（１）を構成する紙層（１０）としては、少なくとも表面が白色で多色印刷適性を有するものが好ましく、例えば坪量５０ｇ／ｍ２　〜１２０ｇ／ｍ２　程度、好ましくは７５ｇ／ｍ２　〜１００ｇ／ｍ２　程度の両アート紙、片アート紙あるいは両面コート紙、片面コート紙などを好適に使用することができる。
【００２１】
また、上記本発明の蓋材（１）を構成するアルミニウム箔（２０）としては、厚さ５〜９μｍ程度のもので、内容物（例えば乾燥麺等）を保護するための遮光性、ガスバリア性を有し、さらにこの蓋材の開封に際し、略半分を容器フランジ部から剥離すると、蓋材が外側にカールした状態を保つ性質（デットホールド性という）を有していて、その状態で熱湯を注いだりすることができる好適な材料として用いられる。
【００２２】
また、上記紙層（１０）とアルミニウム箔（２０）との間に設ける直鎖状低密度ポリエチレンでなる接着性樹脂層（１４）としては、厚さ１５〜３０μｍの直鎖状低密度ポリエチレンでなり、この用途の場合はチーグラー・ナッタなどの触媒によるもの、あるいはシングルサイト触媒によるいずれのものでも構わない。この層の厚さが１５μｍに満たないと耐引裂き性（耐破れ性）に欠け、３０μｍを越えると押出しがしにくくなり、かつ材料コストが嵩むので好ましくない。
【００２３】
また、上記アルミニウム箔（２０）とシーラント層（３０）との間に設けられる場合の薄手の直鎖状低密度ポリエチレンでなる接着性樹脂層（１４ａ）は、厚さ１５μｍ程度とし、この場合のシーラント層（３０）の厚さを通常より５μｍ程度薄くした方が好ましい。
【００２４】
また、最内層のシーラント層（３０）としては、低温ヒートシール性と易剥離性（イージーピール性）を有するものが用いられ、例えば、厚さ２０μｍ〜５０μｍ程度の上記のような直鎖低密度ポリエチレン（ＬＬＤＰＥ）や低密度ポリエチレン（ＬＤＰＥ）、無延伸ポリプロピレン（ＣＰＰ）等のポリオレフィン系熱可塑性樹脂単独でも用いることができるが、これら樹脂のみでは接着性と易剥離性のバランスがとれないことが多いので、例えばこれらポリオレフィン系樹脂にポリスチレンやポリブデン等からなり、このポリオレフィン系樹脂に対し不相溶性成分を混合したものが好適に使用される。また、エチレン−酢酸ビニル共重合体、エチレン−アクリル酸共重合体等からなるホットメルト接着剤を塗布量１５〜２５ｇ／ｍ２　程度で設けてもよく、これらシーラント層（３０）によって、容器本体（２）のフランジ部（２１）との十分な密着性（接着性）と低温ヒートシール性、さらに易剥離性（イージーピール性）を有する蓋材（１）とすることができる。
【００２５】
【実施例】
次に実施例により、本発明を具体的に説明する。
【００２６】
まず実施例としての蓋材を作成するに当たり、以下の予備試験を行った。
〈予備試験〉
最外層の紙層（１０）に、坪量７９．１ｇ／ｍ２　の片アート紙を用い、中間層には厚さ６μｍのアルミニウム箔（２０）を用いて、この紙層（１０）とアルミニウム箔（２０）との間に、下記条件で厚さ２５μｍの直鎖状低密度ポリエチレンでなる接着性樹脂層（１４）を形成した。
使用樹脂：シングルサイト触媒による直鎖状低密度ポリエチレン；ハーモレックスＮＨ７２５Ｎ、ＮＨ７４５Ｎ（日本ポリオレフィン社製）
接着温度としての押出用ダイスの直下温度：３００℃、３１０℃、３２０℃
処理条件：オゾン照射有り、無し
上記条件で形成した直鎖状低密度ポリエチレンでなる接着性樹脂層（１４）の接着強度を測定し、表１に示した。
【００２７】
【表１】
2004142780.tif 000003
【００２８】
上記表１から、オゾン照射有りでは、安定して所望の２．０Ｎ以上の接着強度が得られ、オゾン照射が無い場合でも樹脂温度を上げることによって２．０Ｎ近傍の接着強度が得られるものであった。
【００２９】
〈実施例１〉
最外層の紙層（１０）に、坪量７９．１ｇ／ｍ２　の片アート紙を用い、中間層には厚さ６μｍのアルミニウム箔（２０）を用いて、この紙層（１０）とアルミニウム箔（２０）との間に、シングルサイト触媒による直鎖状低密度ポリエチレン；ハーモレックスＮＨ７４５Ｎ（日本ポリオレフィン社製）を押出用ダイスの直下温度３００℃で押し出し、オゾン処理を行い厚さ２５μｍの直鎖状低密度ポリエチレンでなる接着性樹脂層（１４）を形成した。
【００３０】
続いて上記で得られたアルミニウム箔（２０）面にドライラミネーション用接着剤を介して、ポリエチレンに不相溶性成分であるポリブデンを混合した厚さ２５μｍのイージーピールフィルム：ＣＦ７６０１（東レ合成社製）をシーラント層（３０）として加圧接着して積層体とし、その積層体を小断ちし、打ち抜いて１００ｍｍφの蓋材（１）を得た。
【００３１】
上記で得られた蓋材（１）を、発泡ビーズ成形ポリスチレン容器のフランジ部（２１）にヒートシールで密封して容器サンプルを作成した。
【００３２】
〈比較例１〉
上記直鎖状低密度ポリエチレンでなる接着性樹脂層（１４）に代え、図３に示すように、溶融ポリエチレン樹脂を押し出して、その厚さが１５μｍのサンドポリエチレン層（１５）とした以外は、実施例１と同様にして容器サンプルを作成した。
【００３３】
上記実施例１および比較例１で得られたそれぞれ１０個の容器サンプルについて、蓋材の剥離試験を行ったところ、実施例１の容器サンプルでは１０個全てが、蓋材自体が破れることがなく正常な開封をするものであった。これに対し比較例１の容器サンプルでは１０個中の３個が蓋材自体に破れが発生し、正常な開封ができないものであった。なお実施例１に於ける直鎖状低密度ポリエチレンでなる接着性樹脂層（１４）の接着強度は、上記表１の如く平均２．５５Ｎでこの層の部分から剥離するという問題のないものであった。
【００３４】
【発明の効果】
本発明は以上の構成であるから、下記に示す如き効果がある。
即ち、上記請求項１に係る発明においては、容器本体の上縁開口部をシール密封する積層体で、外周縁に開封用プルタブを有する蓋材において、前記容器本体の上縁開口部をシール密封する積層体は、最外層が紙層で、中間層がアルミニウム箔で、最内層がシーラント層でなり、前記最外層の紙層と中間層のアルミニウム箔とが直鎖状低密度ポリエチレンでなる接着性樹脂層を介して接着されていて、特に耐引き裂き性（破断強さと伸び）があり、かつ接着性をも有する直鎖状低密度ポリエチレンでなる接着性樹脂層が紙層とアルミニウム箔との間に積層されているので、外周縁にある開封用プルタブを引っ張り上げて容器本体のフランジ部からシーラント層面で剥離すると、蓋材自体が破れることがなく正常な開封とすることができる。
【００３５】
また、上記請求項１に係る発明においては、直鎖状低密度ポリエチレンでなる接着性樹脂層は、直鎖状低密度ポリエチレンの溶融押出しで形成されているので、製造コストが嵩まずに紙層とアルミニウム箔とが一体化され、蓋材の剥離開封に際し、蓋材自体が破れにくくなり、かつ所定の接着強度が得られるので、この直鎖状低密度ポリエチレンでなる接着性樹脂層から剥離することがないので、より正常な開封を可能にする蓋材を提供できる。
【００３６】
従って本発明は、即席麺等を収納し、そのフランジ部にシール密封する紙を主体とした蓋材で、そのシール部から剥離して開封し、熱湯等を注いで食する容器の蓋材として、優れた実用上の効果を発揮する。
【図面の簡単な説明】
【図１】本発明の蓋材が適用される容器の一実施の形態を示す斜視図である。
【図２】本発明の蓋材の一実施の形態を示すもので、
（ａ）は、その側断面図であり、
（ｂ）は、他の事例の側断面図である。
【図３】従来の蓋材の一事例を側断面で表した説明図である。
【図４】従来の蓋材が適用される容器の開封状態の一事例を説明するための斜視図である。
【符号の説明】
１‥‥蓋材
１ａ‥‥フランジ部に残った蓋材の一部
２‥‥容器本体
１０‥‥紙層
１１‥‥印刷層
１２‥‥開封用蓋材
１４‥‥直鎖状低密度ポリエチレンでなる接着性樹脂層
１４ａ‥‥薄手の直鎖状低密度ポリエチレンでなる接着性樹脂層
１５‥‥サンドポリエチレン層
２０‥‥アルミニウム箔
２１‥‥フランジ部
３０‥‥シーラント層
３０ａ‥‥シーラント層面
【図１】
2004142780.tif 000004
【図２】
2004142780.tif 000005
【図３】
2004142780.tif 000006
【図４】
2004142780.tif 000007